(57)【要約】【課題】ソフトな風合いで、軽く、金属繊維や金属被覆された繊維糸条の使用量が低減された、安価な電磁波シールド性に優れた布帛を提供する【解決手段】表裏二層の編地と二層の編地を連結する連結糸から構成された立体編物であって、連結糸が金属繊維及び金属被覆された繊維糸条から選ばれた少なくとも一種であることを特徴とする立体編物。【選択図】　選択図なし。【特許請求の範囲】
【請求項１】
表裏二層の編地と二層の編地を連結する連結糸から構成された立体編物であって、連結糸が金属繊維及び金属被覆された繊維糸条から選ばれた少なくとも一種であることを特徴とする立体編物。
【発明の詳細な説明】
【０００１】
【発明の属する分野】
本発明は、立体編物に関する。詳しくは、電磁波シールド性に優れた立体編物に関する。
【０００２】
【従来の技術】
電磁波シールド性に優れた布帛として、金属繊維や金属被覆された繊維糸条を用いて製編織された布帛が知られているが、この布帛は、布帛全面において、金属繊維や金属被覆された繊維糸条が接触していることが必要なため、これらを１００％使用することが必要である。そのために、特に、この布帛を用いた衣料は、風合いが硬い、重い、高価である、といった問題点を有している。
布帛表面にスパッタリング等により金属皮膜を形成した布帛もまた、前記同様の問題点を有する。
【０００３】
【発明が解決しようとする課題】
本発明は、上記の問題点を解決し、ソフトな風合いで、軽く、金属繊維や金属被覆された繊維糸条の使用量が低減された、安価で、電磁波シールド性に優れた布帛を提供することを目的とするものである。
【０００４】
【課題を解決するための手段】
本発明者らは、電磁波シールド性と布帛構造について検討した結果、特定の繊維構造体を用いることにより本発明の目的が達成されることを見出し、本発明を完成するに至った。
すなわち、本発明は、表裏二層の編地と二層の編地を連結する連結糸から構成された立体編物であって、連結糸が金属繊維及び金属被覆された繊維糸条から選ばれた少なくとも一種であることを特徴とする立体編物である。
【０００５】
本発明において、表裏二層の編地を構成する繊維としては、各種繊維を用いることができる。このような繊維として、例えば、綿、羊毛等の天然繊維、キュプラレーヨン、ビスコースレーヨン、アセテート繊維、ポリオレフィン繊維、アクリル繊維、ポリエチレンテレフタレート繊維、ポリブチレンテレフタレート繊維、ポリトリメチレンテレフタレート繊維等のポリエステル繊維、ナイロン６繊維、ナイロン６６繊維等のポリアミド繊維といった人造繊維（長繊維、短繊維）が挙げられる。
【０００６】
必要に応じて、同種又は異種繊維を組み合わせ、さらには長繊維どうし又は短繊維どうしを組み合わせて用いることができる。特に、衣料用の場合には、快適性を付与することを目的として、Ｗ型断面等を有する異型断面糸や極細繊維（単糸ｄｔｅｘが１．１ｄｔｅｘ以下）を用いることにより、吸水速乾性を付与することができる。
【０００７】
本発明は、連結糸として金属繊維及び金属被覆された繊維糸条から選ばれた少なくとも一種を用いることに特徴があり、特に、製編のしやすさから金属被覆された繊維糸条が好ましい。
金属繊維として、例えば、銅繊維やステンレス繊維等が挙げられる。金属被覆された繊維糸条として、例えば、銀、銅、金、ニッケル、亜鉛、アルミニウム等の金属を、蒸着やメッキ等の手段により金属被覆された繊維糸条が挙げられる。金属被覆される繊維糸条として、各種の繊維を用いることができ、例えば、ガラス繊維、ポリエチレンテレフタレート繊維、ポリブチレンテレフタレート繊維、ポリトリメチレンテレフタレート繊維等のポリエステル系繊維、ナイロン６繊維、ナイロン６６繊維等のポリアミド系繊維、アクリル系繊維等を用いることができる。ポリエステル繊維の場合、アルカリ減量加工等により繊維表面を凹凸にする等、粗面化したものは、金属被膜との密着性が向上するために好ましい。
【０００８】
繊維断面の形状は、丸断面、三角断面やＷ断面等の異型断面等である。
単糸繊度は１〜１０００ｄｔｅｘが好ましい。モノフィラメント及びマルチフィラメントのいずれも用いることができるが、マルチフィラメントが好ましい。立体編物が、緯編地（丸編地や横編地）の場合は、製編性の点から、単糸繊度１〜５０ｄｔｅｘのフィラメントを使用するのが好ましい。
表裏二層の編地を構成する繊維にも、必要に応じて、金属繊維及び金属被覆された繊維糸条から選ばれた少なくとも一種を用いてもよい。
【０００９】
本発明の立体編物は、２列の針列を有するダブルラッシェル機、ダブル丸編機、横編機等を用いて編成することができる。表面と裏面の組織は、平編の基本組織、タック編、浮編、片畦編、レース編、添糸編等の変化組織のいずれであってもよい。表裏面の編地の変化組織に針抜きを組み合わせてもよい。編機のゲージは、使用目的によって適宜選定すればよく、例えば、１０〜４０ゲージが使用可能である。
【００１０】
連結糸と表裏編地との連結構造は、表編地と裏編地とを結び付けておくことができる構造であれば、制限されない。例えば、表裏編地中にループ状の編み目を形成してもよく、表裏編地にタック組織状に引っかけた構造でもよい。必要に応じて、連結糸を傾斜して配置したり、トラス状やＸ状に交叉して配置してもよい。
立体編物の厚さ及び目付は、必要に応じて適宜選定すればよく、例えば、厚さは、好ましくは２〜２０ｍｍ、より好ましくは３〜１０ｍｍ、目付は、好ましくは８０〜７００ｇ／ｍ２、より好ましくは１００〜４００ｇ／ｍ２である。
立体編地は、所望のサイズに裁断したり、裁断後の編地片を縫製又は熱成形により所望の形状にして用いることができる。
【００１１】
【発明の実施の形態】
以下、本発明を実施例により具体的に説明するが、本発明は実施例に限定されるものではない。
電磁波シールド性の評価法は以下のとおりである。
関西電子工業振興センターによって開発された測定用セルによる、近接界でのシールド材の測定法であり、測定周波数１〜１０００ＭＨｚ、受診部と発信部の距離１０ｍｍ、測定環境は２０℃×４０％ＲＨ、入射エネルギーは立体表面に照射する。測定される立体編物の寸法は２００ｍｍ×２００ｍｍである。
【００１２】
【実施例１】
立体編物の表面と裏面を連結する糸条に４４ｄｔｅｘ／１０ｆの銀メッキされたナイロン６６マルチフィラメント糸（米国Ｓａｕｑｕｏｉｔ社製のＸ−ｓｔａｔｉｃ（登録商標）；銀メッキ前のナイロン６６マルチフィラメント糸は３３ｄｔｅｘ／１０ｆ）を用いた。表裏面の編地には、８４ｄｔｅｘ／３０ｆのＷ断面ポリエチレンテレフタレートマルチフィラメントを用いて天竺組織にて編地を形成した。使用した丸編機は、２８ゲージ、３０インチ径、１８口のダブル丸編機（福原精機（株）製）を用いて編成し、立体編物を製編した。
立体編物の目付は２４２ｇ／ｍ２、銀メッキされたナイロン６６マルチフィラメント糸の含有率は２０質量％であった。
【００１３】
得られた立体編物の電磁波シールド性は極めて優れたものであった。評価した結果を表１に示す。
【００１４】
【比較例１】
実施例１において、表裏面の編地に、銀メッキされたナイロン６マルチフィラメント糸と、銀メッキされていない、通常の３３ｄｔｅｘ／１０ｆのナイロン６マルチフィラメント糸を引き揃えて編地を形成し、立体編物の表面と裏面を連結する糸条には、銀メッキされていない、通常の３３ｄｔｅｘ／１０ｆのナイロン６６マルチフィラメント糸を用いて立体編物を製編した。銀メッキされたナイロン６マルチフィラメント糸の含有率は４９質量％であった。この立体編物の電磁波シールド性は殆ど無かった。
【００１５】
【表１】
2004027379.tif 000002
【００１６】
【発明の効果】
本発明の立体編物は、電磁波シールド性に優れ、ソフトな風合いで、軽く、金属繊維や金属被覆された繊維糸条の使用量が少なくてすむために安価である。